3 -( 3 -( 4 , 4 , 5 , 5 - 테트라메틸 - 1 , 3 , 2 - 디 옥 사보 롤 란 - 2 - 일 ) 페닐 ) 피리딘 ( 1 . 4 g ) , 3 -( 4 -( 10 - 브로모 안트라센 - 9 - 일 ) 나프탈렌 - 1 - 일 ) 피리딘 ( 1 . 8 g ) , Pd ( PPh 3 ) 4 ( 0 . 1 g ) , 인산칼륨 ( 1 . 7 g ) , 1 , 2 , 4 - 트리 메틸벤젠 ( 20 ㎖), 이소프로필알코올 ( 2 ㎖) 및 물 ( 2 ㎖) 이 들 어 있 는 플라스크 를 , 환류 온도 에서 9 시간 가열 교반 했 다 . 일단 실온 까지 냉각 한 후 , 톨루엔 및 물 을 첨가 하 여 , 분액 했 다 . 용매 를 감압 증류 제거 한 후 , 활성 알루미나 칼럼 크로마토그래피 ( 전개 액 : 톨루엔 / 아세트산에틸 혼합 용매 ) 로 정제 했 다 . 이 때 , 전개 액 중 의 아세트산에틸 의 비율 을 서서히 증가 시켜 목적물 을 용출 시켰 다 . 용매 를 감압 증류 제거 한 후 , 톨루엔 으로부터 재결정 하 여 , 식 ( 1 - 11 ) 로 나타내 는 화합물 ( 0 . 3 g ) 을 얻 었 다 .